이때 , 벌크 - 슬러리 중합 을 위하 여 제조 예 1 에 따라 제조 한 담지 촉매 를 16 wt % 로 오일 , 그리스 에 섞 은 머드 촉매 형태 로 사용 하 였 다 . 이렇게 제조 된 촉매 혼합물 을 예비 중합 반응기 ( pre - polymerization reactor ) 로 약 20 kg / hr 의 프로필렌 과 함께 투입 하 고 , 체류 시간 8 분 이상 경과 한 후 에 연속 적 으로 루프 반응기 ( loop reactor ) 로 투입 하 였 다 . 이때 , 수소 가 루프 반응기 로 유입 되 는 프로필렌 과 함께 투입 되 고 , 반응기 온도 는 약 70 ℃ 로 유지 하 고 , 반응기 압력 은 압력 은 약 35 kg / cm 2 로 유지 하 였 다 ( 체류 시간 2 시간 ) . 이때 , 수소 의 투 입량 은 연속 식 으로 투입 되 는 프로필렌 과 루프 반응기 로 직접 투입 되 는 에틸렌 의 전체 몰 함량 을 기준 으로 한 함량 ( 몰 ppm ) 기준 으로 약 230 ppm 으로 투입 하 였 다 . 또한 , 에틸렌 ( C 2 ) 은 공중합 공정 에 투입 되 는 프로필렌 과 에틸렌 의 총 중량 기준 으로 2 . 0 wt % 가 되 도록 루프 반응기 로 직접 투입 하 여 , 벌크 - 슬러리 중합 공정 을 수행 하 였 다 .